FR 2664308 A1 19920110 FR 9008533 A 19900705 La présente invention concerne un produit fini pour la réalisation des sols sportifs en terre battue. Le produit fini selon l'invention est applicable principalement pour la réalisation de terrains de tennis. Cependant, son emploi pourra être étendu à toute réalisation de terrain de sports nécessitant une résistance très importante aux mauvaises conditions météorologiques, une insensibilité à l'eau et au gel, un rebond identique des balles et une stabilité pour cette couche non évolutive pendant une période minimale de 5 ans. L'invention sera présentement décrite dans le cadre de son application aux terrains de tennis pour hautes compétitions. La Fédération Française de Tennis, animée du désir de développement de ce sport sur terrain confortable, entend concevoir une nouvelle génération de sols sportifs en terre battue, praticables en toute occasion et à tout moment de l'année. Les terrains précédemment utilisés étaient constitués, jusqu'en 1980, de la superposition d'un réseau de drainage, d'un lit de cailloux calibrés et d'une chape. Une amélioration de la tenue dans le temps de la chape a été apportée successivement par la présence de toile tissée séparatrice, et par la suite d'une couche intermédiaire calibrée dite couche de base ou couche de souplesse. Les techniques concernant les structures d'un terrain de tennis étant désormais parfaitement définies jusqu'à la couche de base, il convient de s'intéresser plus particulièrement à la chape qui fait l'objet de la présente invention. Les chapes utilisées jusqu'a présent sont constituées de produits naturels sous forme de sables calcaires de granulométrie comprise entre 0 et 3 mm, parfaitement gélifs et très sensibles à l'eau. Ils sont caractérisés par un pourcentage de fines très important qui évolue au cours des jeux successifs, créant à terme des poussières et des zones de dureté. Par ailleurs, l'humidification excessive des courts, soit manuellement, soit par intempéries, provoque la création de trous lors de la remise en service trop hative sur la surface ainsi imbibée. Le terrain devient ipso facto impraticable à cause des faux rebonds et doit être remanié. L'inconvenient de la friabilité excessive du calcaire se traduit par des glissades incontrôlables et pouvant être néfastes à certains athlètes de compétition. L'évolution de la chape calcaire nécessite, bien entendu, plusieurs opérations d'entretien en fin d'utilisation annuelle. I1 convient nécessairement de décaper la couche superficielle, puis de régénérer le sol en place par un conditionneur de sol ou plus simplement par hersage alternatif suivi d'un compactage dynamique. La présente invention permet de remédier à l'ensemble de ces inconvénients majeurs. L'invention concerne en effet un nouveau type de chape constituée -de trois granulats recomposés et formant un produit fini prêt à l'emploi. Les granulats employés doivent être d'une grande régularité granulométrique et d'une grande proprété permettant d'obtenir une élaboration méthodique et constante du produit recherché. Le premier des granulats est une roche éruptive dont la granulométrie est comprise entre o et 2 millimètres. I1 entre en composition pour 45 %, sa résistance à l'usure par frottement en présence d'eau est inférieure à 10 (MDE Le second granulat est une roche métamorphique parfaitement recristalisée, dont la granulométrie est comprise entre 0 et 1 millimètre, il entre en composition pour 45 % ; son MICRO DEVAL en présence d'eau est inférieur à 30 (MDE LOS ANGELES inférieure à 30 (LA Le troisième granulat est un sable siliceux entièrement roulé dont la granulométrie est comprise entre 0 et 900 microns son MICRO DEVAL en présence d'eau est inférieur à 25 (MDE La recomposition du produit est obtenue en centrale de malaxage pour élaboration de granulats, ou en centrale à béton hydraulique munie de doseurs à contrôle pondéral et d'un débimètre à eau. Le produit fini est fourni prêt à l'emploi, à sa teneur en eau optimale. Il répondra à une courbe de production comprise dans le fuseau suivant Tamis mm 3 2 1 0,5 0,2 0,1 0,080 0,050 0,02 100 100 90 75 56 38 34 28 20 à 95 à 75 a 50 à 32 à 22 a 20 à 15 a 9 Cette courbe de production conduira à une compacité admissible 6d C = SG avec 6d = masse volumique sèche apparente du produit fini EG = masse volumique réelle des granulats La compacité optimale sera obtenue sur une couche de base constituée d'un machefer de cokerie lavé et trié à raison d'une épaisseur de 6 cm, compacté et réglé à plus ou moins 0,5 cm et de pente 7mm/m. Le produit inventé sera livré a son optimum de teneur en eau de 10 %, puis cylindré par un rouleau non vibrant de 700 Kg alternativement. La fréquence d'arrosage sera journalière, il conviendra de porter la teneur en eau à 15 % la veille au soir pour le lendemain après passage du filet. Tout arrosage en cours de journée étant à proscrire (voir annexe 1 concernant l'essai de perméabilité et de rétention hydraulique). L'entretien annuel est obtenu par griffage de la chape superficielle. Les éléments constitutifs de la chape ne variant pas d'une année sur l'autre, il est donc inutile de remanier profondément le produit mis en place pour une période minimale de 5 ans. L'intérêt de cette invention repose sur plusieurs paramètres qui ont servi à la recherche du produit. 1 La souplesse qui est due à la granulométrie générale du produit parfaitement dosé et mélangé porté à une compacité de l'ordre de 68 %. 2 L'insensibilité à l'eau et au gel due au produit non gélif dont la teneur en eau optimale varie de 5 à 15 t. 3 Compatibilité avec les supports de peinture où l'huile de lin est employée comme support des lignes blanches, laquelle pénètre facilement du fait du plus faible pourcentage de fines formant ainsi un liant homogène pour la partie à peindre. 4 Le pouvoir drainant et la perméabilité ont été testés en laboratoire de la façon indiquée dans l'annexe 1 de la figure unique en coupe ou trois cuves (1) (2) (3) de diamètre 59 cm sont superposées. La première contient en A 21 cm d'eau soit 57,41 litres que nous déversons dans la seconde contenant une structure de terrain de tennis, soit en B = 5 cm de chape compactée à une teneur en eau de 7 %. En C = 6 cm de couche de base compactée, à 8% de teneur en eau. En D = 12 cm de cailloux 20/40 bloqués. Nous constatons que l'eau coule dans la troisième cuve au bout de 1 mn à raison d'un litre par minute. La quantité totale d'eau versée est reçue au bout de 24 heures soit 57,96 litres correspondant à une hauteur de 21,2 cm en E. Le produit devient parfaitement drainant au bout d'une minute et conserve sa teneur en eau optimale de 7 % pendant 24 heures. 5" La glissante est parfaitement contrôlée par la présence du sable siliceux roulé introduit à raison de 10 % dans le mélange. Tout au long de l'utilisation, la glissance restera la même, résultant du manque de friabilité du produit. 6 Le rebond identique en tout point du terrain est assuré par la planéité obtenue et l'impossibilité pratique de création d'ornière sous l'effort de cisaillement dû aux démarrages successifs. En effet, la compacité obtenue est plus importante que sur le calcaire et l'orniérage découle directement de la bonne courbe granulométrique et de sa mise en oeuvre. L'entretien annuel se trouve amélioré dans la mesure où il n'est plus nécessaire de "labourer" le terrain et de perdre une quantité de matériaux importante. L'avantage de ce nouveau produit particulièrement destiné à la constitution des chapes de sols sportifs, permettra dans un avenir prochain d'envisager une renaissance de la pratique du jeu par tous les temps, sur terre battue et de devenir le support d'une étude sur le moyen d'humidifier les cours de tennis sans arrosage. REVENDICATIONS 1- Produit fini prêt à l'emploi à teneur en eau optimale caractérisé par la présence de trois sables de nature différente, mélangés en centrale de reconstitution, à raison de 45 % de roche éruptive 0/2, 45 % de roche métamorphique 0/1 et de 10 % de silice roulée 0/0,9 et constituant la chape des terrains de tennis. 2- Produit fini selon la revendication 1, caractérisé en ce que le premier des granulats est entièrement concassé de granulométrie comprise entre 0 et 2 mm ayant un LOS ANGELES 3- Produit fini selon la revendication 1 et 2, caractérisé en ce que chaque granulat qui le compose est non gélif et non évolutif quant à sa nature et sa granulométrie pendant une période minimale de cinq ans. 4- Produit fini selon la revendication 2, caractérisé en ce que sa teneur en eau optimale est comprise entre 5 et 15 % à l'optimum proctor, de compacité défini par la formule Sd masse volumique sèche apparente de produit fini C = = masse volumique réelle des granulats 5- Produit fini selon la revendication 1, caractérisé en ce que son fuseau granulométrique est défini par le tableau suivant Tamis mm 3 2 1 0,5 0,2 0,1 0,080 0,050 0,02 100 100 90 75 56 38 34 28 20 a 95 à 75 à 50 & 32 à 22 à 20 à 15 à 9 6 Produit fini selon la revendication 2, caractérisé en ce que sa friabilité est inférieure à 15 (FS 7" Produit fini selon la revendication 4, caractérisé en ce que le compactage est assuré par un cylindre non vibrant capable d'assurer le pourcentage de compacité égal à C. 8 Produit fini selon la revendication 1, caractérisé en ce qu'il se situe directement sur la couche de souplesse au titre de terre battue nouvelle génération.